(57)【要約】【課題】本発明は、素子の高い発光効率、低い駆動電圧、高耐熱性、色純度及び寿命を向上させることができる化合物、これを用いた有機電子素子及びその電子装置の提供。【解決手段】本発明は、素子の発光効率、安定性及び寿命を向上させることができる新規化学物及びこれを利用した有機電子素子、その電子装置を提供する。【選択図】図１
2018083836.tif 000002
【特許請求の範囲】
【請求項１】
下記式１で表される化合物であって、下記［２５］〜［３７］、および［３９］〜［４９］の化合物を除く化合物：
【化１】
2018083836.tif 000032
【化２】
2018083836.tif 000033
＜式１＞
【化３】
2018083836.tif 000034
前記式１において、
ｍ、ｎ及びｏはそれぞれ１〜４の整数であり、
Ｒ１〜Ｒ３は互いに独立してｉ）水素；重水素；三重水素；Ｃ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；フルオレニル基；及び−Ｌ１−Ｎ（Ａｒ２）（Ａｒ３）；からなる群より選択されるか、又はｉｉ）隣り合う基同士で互いに結合して少なくとも１つの環を形成してもよく（但し、環を形成しないＲ１〜Ｒ３はそれぞれ前記ｉ）で定義されるとおりである）、
ＸはＮＲ４であり、ここでＲ４はＣ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；フルオレニル基；及び−Ｌ１−Ｎ（Ａｒ２）（Ａｒ３）；からなる群より選択され、
Ａｒ１はＣ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；フルオレニル基；及び−Ｌ１−Ｎ（Ａｒ２）（Ａｒ３）；からなる群より選択され、
Ａｒ２及びＡｒ３は互いに独立して、Ｃ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；及びフルオレニル基；からなる群より選択され、
前記Ｌ１は単結合；Ｃ６−Ｃ６０のアリーレン基；Ｏ、Ｎ、Ｓ、Ｓｉ及びＰのうち、少なくとも１つのヘテロ原子を含むＣ２−Ｃ６０のヘテロアリーレン基；及びフルオレニレン基；からなる群より選択され、これらの(単結合を除き) それぞれは、ニトロ基；シアノ基；ハロゲン基；Ｃ１-Ｃ２０のアルキル基；Ｃ６-Ｃ２０のアリール基；Ｃ２-Ｃ２０のヘテロ環基；Ｃ１-Ｃ２０のアルコキシ基；及びアミノ基；からなる群より選択された１つ以上の置換基で置換されていてもよく、
前記アリール基、フルオレニル基、ヘテロ環基及びアルキル基のそれぞれは、重水素；ハロゲン；シラン基；ホウ素基；ゲルマニウム基；シアノ基；ニトロ基；Ｃ１-Ｃ２０のアルキルチオ基；Ｃ１-Ｃ２０のアルコキシ基；Ｃ１-Ｃ２０のアルキル基；Ｃ２-Ｃ２０のアルケニル基（ａｌｋｅｎｙｌ）；Ｃ２-Ｃ２０のアルキニル基（ａｌｋｙｎｙｌ）；Ｃ６-Ｃ２０のアリール基；重水素で置換されたＣ６-Ｃ２０のアリール基；Ｃ２-Ｃ２０のヘテロ環基；Ｃ３-Ｃ２０のシクロアルキル基；Ｃ７-Ｃ２０のアリールアルキル基及びＣ８-Ｃ２０のアリールアルケニル基；からなる群より選択された１つ以上の置換基で置換されていてもよく、
Ａｒ１は、
【化４】
2018083836.tif 000035
で表される基ではなく、
Ａｒ４はＣ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル及びフルオレニル基；からなる群より選択され、
Ｚ１〜Ｚ４はそれぞれ独立して、ＣＲ５又はＮであり、ここでＲ５は水素；Ｃ６−Ｃ２０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；及びフルオレニル基；からなる群より選択される。
【請求項２】
前記式１で表される化合物が、下記化合物のうちの１つであることを特徴とする請求項１に記載の化合物：
【化５】
2018083836.tif 000036
【請求項３】
第１電極、第２電極、及び前記第１電極と第２電極との間に位置する有機物層を含む有機電子素子であって、
前記有機物層は請求項１又は請求項２に記載の化合物を含有することを特徴とする有機電子素子。
【請求項４】
前記化合物を溶液工程（ｓｏｌｕｂｌｅ  ｐｒｏｃｅｓｓ）により前記有機物層として形成することを特徴とする請求項３に記載の有機電子素子。
【請求項５】
前記有機物層は発光層を含み、
前記化合物は前記発光層のホスト物質として用いられることを特徴とする請求項３に記載の有機電子素子。
【請求項６】
請求項３に記載の有機電子素子を含むディスプレイ装置；及び
前記ディスプレイ装置を駆動する制御部；と、を含む電子装置。
【請求項７】
前記有機電子素子は、有機電子発光素子、有機太陽電池、有機感光体、有機トランジスタ、及び単色又は白色照明用素子のうち、少なくとも１つであることを特徴とする請求項６に記載の電子装置。  
【発明の詳細な説明】
【技術分野】
【０００１】
本発明は、有機電子素子用化合物、これを用いた有機電子素子及びその電子装置に関する。
【背景技術】
【０００２】
一般に、有機発光現象とは、有機物質を用いて電気エネルギーを光エネルギーに変換させる現象をいう。有機発光現象を利用する有機電子素子は通常、正極と負極及びこの間に有機物層を含む構造を有する。ここで、有機物層は、有機電子素子の効率と安定性を高めるために、それぞれ他の物質で構成された多層の構造からなる場合が多く、例えば、正孔注入層、正孔輸送層、発光層、電子輸送層及び電子注入層などからなり得る。
【０００３】
有機電子素子において有機物層として用いられる材料は、機能によって発光材料と電荷輸送材料、例えば、正孔注入材料、正孔輸送材料、電子輸送材料、電子注入材料などに分類されることができる。
【０００４】
一方、有機電子素子の寿命短縮原因のうち１つである正極電極（ＩＴＯ）から金属酸化物が有機層に浸透拡散されることを遅延させつつ、素子駆動時に発生するジュール熱（Ｊｏｕｌｅ  ｈｅａｔｉｎｇ）に対しても安定された特性、即ち高いガラス転移温度を有する正孔注入層材料に対する開発が必要である。また、正孔輸送層材料の低いガラス転移温度は素子駆動時、薄膜表面の均一度を低下させる特性があるため、素子の寿命に大きな影響を及ぼすことと報告されている。また、ＯＬＥＤ素子の形成において蒸着方法が主流をなしており、このような蒸着方法に長く耐えられる材料、即ち耐熱特性が強い材料開発が必要な実情である。
【０００５】
前述した有機電子素子が有する優れた特徴を十分に発揮するためには、素子内の有機物層をなす物質、例えば、正孔注入物質、正孔輸送物質、発光物質、電子輸送物質、電子注入物質などが安定的、且つ効率的な材料によって後押されることが前提とならなければならないが、未だに安定的、且つ効率的な有機電子素子用有機物層材料の開発が十分に行われていない状態であり、従い、新しい材料の開発が求め続けられている。
【発明の概要】
【発明が解決しようとする課題】
【０００６】
本発明は、素子の高い発光効率、低い駆動電圧、高耐熱性、色純度及び寿命を向上させることができる化合物、これを用いた有機電子素子及びその電子装置を提供することを目的とする。
【課題を解決するための手段】
【０００７】
一側面において、本発明は、下記式で表される化合物を提供する。
【化１】
2018083836.tif 000003
【０００８】
他の側面において、本発明は、前記式で表される化合物を用いた有機電子素子及びその電子装置を提供する。
【発明の効果】
【０００９】
本発明に係る化合物を用いることで、素子の高い発光効率、低い駆動電圧、高耐熱性を達成することができ、素子の色純度及び寿命を大きく向上させることができる。
【図面の簡単な説明】
【００１０】
【図１】本発明に係る有機電子発光素子の例示図を示す。
【発明を実施するための形態】
【００１１】
以下、本発明の実施形態を添付の図面を参照して詳細に説明する。
各図面の構成要素に参照符号を付すにおいて、同一の構成要素に対しては、たとえ他の図面上に表示されていても可能な限り、同一の符号を有するようにしていることに留意すべきである。また、本発明を説明するにおいて、関連する公知の構成又は機能に関する具体的な説明が本発明の要旨を曖昧にするおそれがあると判断される場合には、その詳細な説明は省略する。
【００１２】
また、本発明の構成要素を説明するにおいて、第１、第２、Ａ、Ｂ、（ａ）、（ｂ）などの用語を用いることができる。このような用語は、その構成要素を他の構成要素と区別するためのものに過ぎず、その用語により該当構成要素の本質や順番又は順序などが限定されないわけではない。ある構成要素が他の構成要素に「連結」、「結合」又は「接続」されると記載された場合、その構成要素は、その他の構成要素に直接的に連結又は接続され得るが、各構成要素の間に他の構成要素が「連結」、「結合」又は「接続」され得ることも理解されるべきである。
【００１３】
一方、 本明細書で用いられた用語「ハロ」又は「ハロゲン」は、他の説明がない限り、フッ素（Ｆ）、 塩素（Ｃｌ）、ブローム（Ｂｒ）及びヨード（Ｉ）を含む。
本発明に用いられた用語「アルキル」又は「アルキル基」は、他の説明がない限り、１ないし６０の炭素数を有し、これに制限されるものではない。
本発明に用いられた用語「アルケニル」又は「アルキニル」は、他の説明がない限り、それぞれ２ないし６０の炭素数の二重結合又は三重結合を有し、これに制限されるものではない。
本発明で用いられた用語「シクロアルキル」は、他の説明がない限り、３ないし６０の炭素数を有する環を形成するアルキルを意味し、これに制限されるものではない。
本発明で用いられた用語「アルコキシル基」は、他の説明がない限り、１ないし６０の炭素数を有し、これに制限されるものではない。
【００１４】
本発明で用いられた用語「アリール基」及び「アリーレン基」は、他の説明がない限り、それぞれ６ないし６０の炭素数を有し、これに制限されるものではない。
本発明において、「アリール基」又は「アリーレン基」は、単一環又は多環の芳香族を意味し、隣り合う置換基が結合又は反応に加わって形成された芳香族環を含む。例えば、アリール基はフェニル基、ビフェニル基、フルオレン基、スピロフルオレン基、スピロビフルオレン基であり得る。
【００１５】
本明細書で用いられた用語「ヘテロアルキル」は、他の説明がない限り、１つ以上のヘテロ原子を含むアルキルを意味する。本発明で用いられた用語「ヘテロアリール基」又は「ヘテロアリーレン基」は、他の説明がない限り、それぞれ１つ以上のヘテロ原子を含む炭素数２ないし６０のアリール基又はアリーレン基を意味し、ここに制限されるものではなく、単一環のみならず、多環を含み、隣り合う基が結合して形成されることもできる。
本発明に用いられた用語「ヘテロシクロアルキル」、「ヘテロ環基」は、他の説明がない限り、１つ又はそれ以上のヘテロ原子を含み、２ないし６０の炭素数を有し、単一環だけでなく多環を含み、隣り合う基が結合して形成されることもできる。また、「ヘテロ環基」は、ヘテロ原子を含む脂環族及び／又は芳香族を意味し得る。
本明細書で用いられた用語「ヘテロ原子」は、他の説明がない限り、Ｎ、Ｏ、Ｓ、Ｐ又はＳｉを示す。
【００１６】
他の説明がない限り、本発明で用いられた用語「脂肪族」は、炭素数１ないし６０の脂肪族炭化水素を意味し、「脂環族環」は炭素数３ないし６０の脂肪族炭化水素環を意味する。
他の説明がない限り、本発明で用いられた用語「飽和又は不飽和環」は飽和又は不飽和の脂肪族環又は炭素数６ないし６０の芳香族環又はヘテロ環を意味する。
前述したヘテロ化合物以外のその他のヘテロ化合物又はヘテロラジカルは、１つ以上のヘテロ原子を含み、これに制限されるものではない。
【００１７】
また、明示的な説明がない限り、本発明で用いられた用語「置換又は非置換の」における「置換」は、重水素、ハロゲン、アミノ基、ニトリル基、ニトロ基、Ｃ１-Ｃ２０のアルキル基、Ｃ１-Ｃ２０のアルコキシル基、Ｃ１-Ｃ２０のアルキルアミン基、Ｃ１-Ｃ２０のアルキルチオフェン基、Ｃ６-Ｃ２０のアリールチオフェン基、Ｃ２-Ｃ２０のアルケニル基、Ｃ２-Ｃ２０のアルキニル基、Ｃ３-Ｃ２０のシクロアルキル基、Ｃ６-Ｃ２０のアリール基、重水素で置換されたＣ６-Ｃ２０のアリール基、Ｃ８-Ｃ２０のアリールアルケニル基、シラン基、ホウ素基、ゲルマニウム基、及びＣ２-Ｃ２０のヘテロ環基からなる群より選択される１つ以上の置換基で置換されることを意味し、これらの置換基に制限されるものではない。
【００１８】
図１は、本発明の一実施形態に係る有機電子素子に対する例示図である。
図１を参照すれば、本発明に係る有機電子素子１００は、基板１１０上に形成された第１電極１２０、第２電極１８０及び第１電極１２０と第２電極１８０との間に本発明に係る化合物を含む有機物層を備える。このとき、第１電極１２０はアノード（正極）であり、第２電極１８０はカソード（負極）であり得、インバート型の場合には、第１電極がカソードであり、第２電極がアノードであり得る。
【００１９】
有機物層は、第１電極１２０上に順次、正孔注入層１３０、正孔輸送層１４０、発光層１５０、電子輸送層１６０及び電子注入層１７０を含むことができる。このとき、発光層１５０を除いた残りの層が形成されないこともあり得る。正孔阻止層、電子阻止層、発光補助層１５１、バッファ層１４１などを更に含んでもよく、電子輸送層１６０などが正孔阻止層の機能を行ってもよい。
また、図示していないが、本発明に係る有機電子素子は、第１電極と第２電極のうち、少なくとも一面のうち前記有機物層と反対の一面に形成された保護層を更に含むことができる。
【００２０】
前記有機物層に適用される本発明に係る化合物は、正孔注入層１３０、正孔輸送層１４０、電子輸送層１６０、電子注入層１７０、発光層１５０のホスト又はドーパント又はキャッピング層の材料として使用され得る。
【００２１】
本発明の一実施形態に係る有機電子発光素子は、ＰＶＤ（ｐｈｙｓｉｃａｌ  ｖａｐｏｒ  ｄｅｐｏｓｉｔｉｏｎ）方法を利用して製造され得る。例えば、基板上に金属又は伝導性を有する金属酸化物又はこれらの合金を蒸着させて正極１２０を形成し、その上に正孔注入層１３０、正孔輸送層１４０、発光層１５０、電子輸送層１６０及び電子注入層１７０を含む有機物層を形成した後、その上に負極１８０として使用できる物質を蒸着させることによって製造され得る。
【００２２】
また、有機物層は、多様な高分子素材を用いて蒸着法ではない溶液工程又はソルベントプロセス（ｓｏｌｖｅｎｔ ｐｒｏｃｅｓｓ）、例えば、スピンコーティング、ディップコーティング、ドクターブレーディング、スクリーンプリンティング、インクジェットプリンティング、又は熱転写法などの方法によってより少ない数の層で製造できる。本発明に係る有機物層は、多様な方法で形成され得るので、その形成方法によって本発明の権利範囲が制限されるものではない。
【００２３】
本発明に係る有機電子素子は、用いられる材料によって前面発光型、後面発光型又は両面発光型であり得る。
また、本発明に係る有機電子素子は、有機電子発光素子、有機太陽電池、有機感光体、有機トランジスタ、単色又は白色照明用素子のうちの１つであり得る。
【００２４】
本発明の他の実施形態は、前述した本発明の有機電子素子を含むディスプレイ装置と、このディスプレイ装置を制御する制御部を含む電子装置を含むことができる。このとき、電子装置は、現在又は将来の有無線通信端末であり得、携帯電話などの移動通信端末、ＰＤＡ、電子辞書、ＰＭＰ、リモコン、ナビゲーション、ゲーム機、各種テレビ、各種コンピュータなどあらゆる電子装置を含む。
【００２５】
以下、本発明の一側面に係る化合物について説明する。
本発明の一側面に係る化合物は、下記式１で表される。
＜式１＞
【化２】
2018083836.tif 000004
【００２６】
前記式において、ｍ、ｎ及びｏはそれぞれ１〜４の整数である。
Ｒ１ないしＲ３は互いに独立して、水素；重水素；三重水素；Ｃ６−Ｃ６０のアリール基；Ｏ、Ｎ、Ｓ、Ｓｉ及びＰのうちの少なくとも１つのヘテロ原子を含むＣ２−Ｃ６０のヘテロ環基；Ｃ１−Ｃ５０のアルキル基；フルオレニル基；及び−Ｌ１−Ｎ（Ａｒ２）（Ａｒ３）；からなる群より選択され得る。
【００２７】
また、Ｒ１ないしＲ３はそれぞれ隣り合う基同士で、互いに結合して、少なくとも１つの環を形成できる。このとき、環を形成しないＲ１ないしＲ３はそれぞれ前記において定義されたものと同一に定義され得る。例えば、ｍとｎが全て２である場合、隣り合うＲ１同士は互いに結合して環を形成することができ、Ｒ２は隣り合うとしても互いに独立してアリール基又はヘテロ環基になり得る。
勿論、ｍが２以上の整数の場合、複数のＲ１は互いに同一又は相異することができ、隣り合う基のうち、一部同士で互いに結合して環を形成し、残りの環を形成しない基は前記で定義された置換基のグループから選択され得る。ｎ又はｏが２以上の整数の場合も同一である。
一方、隣り合う基同士で互いに結合して形成された環はＣ３−Ｃ６０の脂環族環、Ｃ６−Ｃ６０の芳香族環、Ｃ２−Ｃ６０のヘテロ環又はこれらの組み合わせからなる融合環等であり得、単一環又は多環であり得るだけではなく、飽和又は不飽和環であり得る。
【００２８】
ＸはＮＲ４又はＯ（酸素）であり、ここでＲ４はＣ６−Ｃ６０のアリール基；Ｏ，Ｎ，Ｓ，Ｓｉ及びＰのうちの少なくとも１つのヘテロ原子を含むＣ２−Ｃ６０のヘテロ環基；Ｃ１−Ｃ５０のアルキル基；フルオレニル基；及び−Ｌ１−Ｎ（Ａｒ２）（Ａｒ３）；からなる群より選択され得る。
【００２９】
Ａｒ１はＣ６−Ｃ６０のアリール基；Ｏ、Ｎ、Ｓ、Ｓｉ及びＰのうちの少なくとも１つのヘテロ原子を含むＣ２−Ｃ６０のヘテロ環基；Ｃ１−Ｃ５０のアルキル基；フルオレニル基；及び−Ｌ１−Ｎ（Ａｒ２）（Ａｒ３）；からなる群より選択され得る。
このとき、前記Ａｒ２及びＡｒ３は互いに独立して、Ｃ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；及びフルオレニル基；からなる群より選択され得る。
【００３０】
前記Ｌ１は単結合；Ｃ６−Ｃ６０のアリーレン基；Ｏ、Ｎ、Ｓ、Ｓｉ及びＰ  のうち、少なくとも１つのヘテロ原子を含むＣ２−Ｃ６０のヘテロアリーレン基；及びフルオレニレン基；からなる群より選択され得、これらの（単結合を除き）それぞれは、ニトロ基；シアノ基；ハロゲン基；Ｃ１−Ｃ２０のアルキル基；Ｃ６−Ｃ２０のアリール基；Ｃ２−Ｃ２０のヘテロ環基；Ｃ１−Ｃ２０のアルコキシ基；及びアミノ基；からなる群より選択される１つ以上の置換基で置換され得る。
【００３１】
また、前記式１は、下記式のうちの１つで表されることができる。
＜式２＞                       ＜式３＞                    ＜式４＞
【化３】
2018083836.tif 000005
【００３２】
このとき、前記式２ないし式４のＲ１ないしＲ４、Ｘ、ｍ、ｎ及びｏは前記式１で定義されたものと同一に定義され得る。
Ａｒ４はＣ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；及びフルオレニル基；からなる群より選択され得る。
また、Ｚ１ないしＺ４は互いに独立して、ＣＲ５又はＮであり、ここでＲ５は水素；Ｃ６−Ｃ６０のアリール基；Ｏ、Ｎ、Ｓ、Ｓｉ及びＰのうち、少なくとも１つのヘテロ原子を含むＣ２−Ｃ６０のヘテロ環基；Ｃ１−Ｃ５０のアルキル基；及びフルオレニル基；からなる群より選択され得る。
【００３３】
前記アリール基、フルオレニル基、ヘテロ環基及びアルキル基のそれぞれは、重水素；ハロゲン；シラン基；ホウ素基；ゲルマニウム基；シアノ基；ニトロ基；Ｃ１−Ｃ２０のアルキルチオ基；Ｃ１−Ｃ２０のアルコキシ基；Ｃ１−Ｃ２０のアルキル基；Ｃ２−Ｃ２０のアルケニル基（ａｌｋｅｎｙｌ）；Ｃ２−Ｃ２０のアルキニル基（ａｌｋｙｎｙｌ）；Ｃ６−Ｃ２０のアリール基；重水素で置換されたＣ６−Ｃ２０のアリール基；Ｃ２−Ｃ２０のヘテロ環基；Ｃ３−Ｃ２０のシクロアルキル基；Ｃ７−Ｃ２０の アリールアルキル基；及びＣ８−Ｃ２０のアリールアルケニル基；からなる群より選択された１つ以上の置換基で置換され得る。
【００３４】
ここで、前記アリール基である場合、炭素数は６-６０、好ましくは炭素数６-３０、より好ましくは炭素数６-２０のアリール基であり得、前記ヘテロ環基である場合、炭素数は２-６０、好ましくは炭素数２-３０、より好ましくは炭素数２-２０のヘテロ環であり得、前記アリーレン基である場合、炭素数は６-６０、好ましくは炭素数６-３０、より好ましくは炭素数６-２０のアリーレン基であり得、前記アルキル基である場合、炭素数は１-５０、好ましくは炭素数１-３０、より好ましくは炭素数１-２０、更に好ましくは炭素数１-１０のアルキル基であり得る。
【００３５】
一方、 前記式１は、 下記化合物のうち１つであり得る。
【化４】
2018083836.tif 000006
【００３６】
【化５】
2018083836.tif 000007
【００３７】
【化６】
2018083836.tif 000008
【００３８】
【化７】
2018083836.tif 000009
【００３９】
【化８】
2018083836.tif 000010
【００４０】
以下、本発明に係る式１で表される化合物の合成例及び有機電子素子の製造例に対して実施形態を挙げて具体的に説明するが、本発明が下記実施形態に限定されるものではない。
【００４１】
合成例
例示的に本発明に係る化合物（Ｐｒｏｄｕｃｔｓ）は、下記反応式１のようにＳｕｂ１とＳｕｂ２を反応させて製造され得る。
＜反応式１＞
【００４２】
【化９】
2018083836.tif 000011
【００４３】
１.Ｓｕｂ１の合成例
前記反応式１のＳｕｂ１は、下記反応式２と反応式３の反応経路により合成され得る。
＜反応式２＞
【化１０】
2018083836.tif 000012
【００４４】
中間体Ｓｕｂ１−２の合成
Ｓｕｂ１−１（１当量）に２，２，６，６−ｔｅｔｒａｍｅｔｈｙｌｐｉｐｅｒｉｄｉｎｅ（１．２当量）を入れ、ＴＨＦに溶かした後、反応物の温度を−７８℃に下げた。ｎ−ＢｕＬｉ（２．５Ｍ  ｉｎ  ｈｅｘａｎｅ）（１．１当量）を徐々に滴加し、反応物を３０分間攪拌させた。その後、再び反応物の温度を−７８℃に下げ、Ｔｒｉｉｓｏｐｒｏｐｙｌｂｏｒａｔｅ（１．５当量）を滴加した。常温で攪拌した後、水を入れて稀釈させ、２Ｎ  ＨＣｌを入れる。反応が終了すれば、ｅｔｈｙｌ  ａｃｅｔａｔｅと水で抽出した後、有機層をＭｇＳＯ４で乾燥させ、濃縮した後、生成された有機物をｓｉｌｉｃａｇｅｌ  ｃｏｌｕｍｎ及び再結晶してＳｕｂ１−２を得た。
【００４５】
中間体Ｓｕｂ１−３の合成
Ｓｕｂ１−２（１当量）とブロム化合物（１当量）、Ｐｄ（ＰＰｈ３）４（０．０３当量）、ＮａＯＨ（３当量）を無水ＴＨＦと少量の水に溶かした後、２４時間還流させた。反応が終了すれば、反応物の温度を常温で冷まし、ＣＨ２Ｃｌ２で抽出し、水で拭き取った。少量の水を無水ＭｇＳＯ４で除去し、減圧ろ過した後、有機溶媒を濃縮して生成された生成物をカラムクロマトグラフィーを用いて分離して所望のＳｕｂ１−３を得た。
【００４６】
中間体Ｓｕｂ１−４の合成
Ｓｕｂ１−３とｔｒｉｐｈｅｎｙｌｐｈｏｓｐｈｉｎｅをｏ−ｄｉｃｈｌｏｒｏｂｅｎｚｅｎｅに溶かし、２４時間還流させた。反応が終了すれば、減圧蒸留を用いて溶媒を除去した後、濃縮された生成物をカラムクロマトグラフィーを用いて分離して所望のＳｕｂ１−４を得た。
【００４７】
中間体Ｓｕｂ１−６の合成
Ｓｕｂ１−４（１当量）とＳｕｂ１−５（１．１当量）、Ｐｄ２（ｄｂａ）３  （０．３当量）、５０％Ｐ（ｔ−Ｂｕ）３（９当量）、ＮａＯｔ−Ｂｕ（３当量）を添加し、４０℃で攪拌した。反応が終了すれば、ＣＨ２Ｃｌ２と水で抽出した後、有機層をＭｇＳＯ４で乾燥させ、濃縮した後、生成された化合物をｓｉｌｉｃａｇｅｌ  ｃｏｌｕｍｎ及び再結晶してＳｕｂ１−６を得た。
【００４８】
中間体Ｓｕｂ１−７の合成
Ｓｕｂ１−６（１当量）とブロム化合物（１当量）、Ｐｄ（ＰＰｈ３）４（０．０３当量）、ＮａＯＨ（３当量）を無水ＴＨＦと少量の水に溶かした後、２４時間還流させた。反応が終了すれば、反応物の温度を常温で冷まし、ＣＨ２Ｃｌ２で抽出し、水で拭き取った。少量の水を無水ＭｇＳＯ４で除去し、減圧ろ過した後、有機溶媒を濃縮して生成された生成物をカラムクロマトグラフィーを用いて分離して所望のＳｕｂ１−７を得た。
【００４９】
Ｓｕｂ１（Ａ）の合成
Ｓｕｂ１−７とｔｒｉｐｈｅｎｙｌｐｈｏｓｐｈｉｎｅをｏ−ｄｉｃｈｌｏｒｏｂｅｎｚｅｎｅに溶かし、２４時間還流させた。反応が終了すれば、減圧蒸留を用いて溶媒をで除去した後、濃縮された生成物をカラムクロマトグラフィーを用いて分離して所望のＳｕｂ１（Ａ）を得た。
＜反応式３＞
【化１１】
2018083836.tif 000013
【００５０】
中間体Ｓｕｂ１−９の合成
Ｓｕｂ１−８（１当量）を丸底フラスコにＤＭＦで溶かした後、Ｂｉｓ（ｐｉｎａｃｏｌａｔｏ）ｄｉｂｏｒｏｎ（１．１当量）、Ｐｄ（ｄｐｐｆ）Ｃｌ２（０．０３当量）、ＫＯＡｃ（３当量）を添加し、９０℃で攪拌した。反応が終了すれば、蒸留によってＤＭＦを除去し、ＣＨ２Ｃｌ２と水で抽出した。有機層をＭｇＳＯ４で乾燥させ、濃縮した後、生成された化合物をｓｉｌｉｃａｇｅｌ  ｃｏｌｕｍｎ及び再結晶してＳｕｂ１−９を得た。
【００５１】
中間体Ｓｕｂ１−１０の合成
Ｓｕｂ１−９（１当量）とブロム化合物（１当量）、Ｐｄ（ＰＰｈ３）４（０．０３当量）、Ｋ２ＣＯ３（３当量）を無水ＴＨＦと少量の水に溶かした後、２４時間還流させた。反応が終了すれば、反応物の温度を常温で冷まし、ＣＨ２Ｃｌ２で抽出し、水で拭き取った。少量の水を無水ＭｇＳＯ４で除去し、減圧ろ過した後、有機溶媒を濃縮して生成された生成物をカラムクロマトグラフィーを用いて分離して所望のＳｕｂ１−１０を得た。
【００５２】
Ｓｕｂ１（Ｂ）の合成
Ｓｕｂ１−１０とｔｒｉｐｈｅｎｙｌｐｈｏｓｐｈｉｎｅをｏ−ｄｉｃｈｌｏｒｏｂｅｎｚｅｎｅに溶かし、２４時間還流させた。反応が終了すれば、減圧蒸留を用いて溶媒をで除去した後、濃縮された生成物をカラムクロマトグラフィーを用いて分離して所望のＳｕｂ１（Ｂ）を得た。
【００５３】
一方、Ｓｕｂ１の例は、以下の通りであるが、これに限定されるものではない。これらのＦＤ−ＭＳは下記表１の通りである。
【化１２】
2018083836.tif 000014
【００５４】
【表１】
2018083836.tif 000015
【００５５】
２．Ｓｕｂ２の例
Ｓｕｂ２の例は下記の通りであるが、これに限定されるものではない。これらのＦＤ−ＭＳは下記表２の通りである。
【化１３】
2018083836.tif 000016
【００５６】
【化１４】
2018083836.tif 000017
【００５７】
【表２】
2018083836.tif 000018
【００５８】
３．Ｐｒｏｄｕｃｔｓの合成例
丸底フラスコにＳｕｂ１（１当量）、Ｓｕｂ２（１．２当量）、Ｐｄ２（ｄｂａ）３（０．０５当量）、Ｐ（ｔ−Ｂｕ）３（０．１当量）、ＮａＯｔ−Ｂｕ（３当量）、ｔｏｌｕｅｎｅ（１０．５ｍＬ／１ｍｍｏｌ）を入れた後、１００℃で反応を進行させる。反応が終了すれば、ｅｔｈｅｒと水で抽出した後、有機層をＭｇＳＯ４で乾燥させ、濃縮した後、生成された有機物をｓｉｌｉｃａｇｅｌ  ｃｏｌｕｍｎ及び再結晶して生成物Ｐｒｏｄｕｃｔを得た。
【００５９】
（１）１−１の合成例
【化１５】
2018083836.tif 000019
【００６０】
丸底フラスコに５−ｐｈｅｎｙｌ−５，１０−ｄｉｈｙｄｒｏｂｅｎｚｏ［ａ］ｉｎｄｏｌｏ［２，３−ｃ］ｃａｒｂａｚｏｌｅ（７．６ｇ、２０ｍｍｏｌ）、ｂｒｏｍｏｂｅｎｚｅｎｅ（３．７ｇ、２４ｍｍｏｌ）、Ｐｄ２（ｄｂａ）３（０．０３〜０．０５ｍｍｏｌ）、Ｐ（ｔ−Ｂｕ）３（０．１当量）、ＮａＯｔ−Ｂｕ（３当量）、ｔｏｌｕｅｎｅ（１０．５ｍＬ／１ｍｍｏｌ）を入れた後、１００℃で反応を進行させる。反応が終了すれば、ｅｔｈｅｒと水で抽出した後、有機層をＭｇＳＯ４で乾燥させ、濃縮した後、生成された有機物をｓｉｌｉｃａｇｅｌ  ｃｏｌｕｍｎ及び再結晶して生成物６．２ｇ（収率：６８％）を得た。
【００６１】
（２）１−２９の合成例
【化１６】
2018083836.tif 000020
【００６２】
丸底フラスコに１０Ｈ−ｂｅｎｚｏ［ａ］ｂｅｎｚｏｆｕｒｏ［２，３−ｃ］ｃａｒｂａｚｏｌｅ（６．１ｇ、２０ｍｍｏｌ）、５−ｂｒｏｍｏ−２，４−ｄｉｐｈｅｎｙｌｐｙｒｉｍｉｄｉｎｅ（７．５ｇ、２４ｍｍｏｌ）、Ｐｄ２（ｄｂａ）３  （０．０３〜０．０５ｍｍｏｌ）、Ｐ（ｔ−Ｂｕ）３（０．１当量）、ＮａＯｔ−Ｂｕ（３当量）、ｔｏｌｕｅｎｅ（１０．５ｍＬ／１ｍｍｏｌ）を入れた後、１００℃で反応を進行させる。反応が終了すれば、ｅｔｈｅｒと水で抽出した後、有機層をＭｇＳＯ４で乾燥させ、濃縮した後、生成された有機物をｓｉｌｉｃａｇｅｌ  ｃｏｌｕｍｎ及び再結晶して生成物６．６ｇ（収率：６１％）を得た。
【００６３】
（３）２−１の合成例
【化１７】
2018083836.tif 000021
【００６４】
丸底フラスコに５−ｐｈｅｎｙｌ−５，１０−ｄｉｈｙｄｒｏｂｅｎｚｏ［ａ］ｉｎｄｏｌｏ［２，３−ｃ］ｃａｒｂａｚｏｌｅ（７．６ｇ、２０ｍｍｏｌ）、２−ｃｈｌｏｒｏ−４−ｐｈｅｎｙｌｑｕｉｎａｚｏｌｉｎｅ（５．８ｇ、２４ｍｍｏｌ）、Ｐｄ２（ｄｂａ）３（０．０３〜０．０５ｍｍｏｌ）、Ｐ（ｔ−Ｂｕ）３（０．１当量）、ＮａＯｔ−Ｂｕ（３当量）、ｔｏｌｕｅｎｅ（１０．５ｍＬ／１ｍｍｏｌ）を入れた後、１００℃で反応を進行させる。反応が終了すれば、ｅｔｈｅｒと水で抽出した後、有機層をＭｇＳＯ４で乾燥させ、濃縮した後、生成された有機物をｓｉｌｉｃａｇｅｌ  ｃｏｌｕｍｎ及び再結晶して生成物７．９ｇ（収率：６７％）を得た。
【００６５】
（４）２−４６の合成例
【化１８】
2018083836.tif 000022
【００６６】
丸底フラスコに１０Ｈ−ｂｅｎｚｏ［ａ］ｂｅｎｚｏｆｕｒｏ［２，３−ｃ］ｃａｒｂａｚｏｌｅ（６．１ｇ、２０ｍｍｏｌ）、２−ｃｈｌｏｒｏ−４−ｐｈｅｎｙｌｐｙｒｉｄｏ［３，２−ｄ］ｐｙｒｉｍｉｄｉｎｅ（５．８ｇ、２４ｍｍｏｌ）、Ｐｄ２（ｄｂａ）３（０．０３〜０．０５ｍｍｏｌ）、Ｐ（ｔ−Ｂｕ）３（０．１当量）、ＮａＯｔ−Ｂｕ（３当量）、ｔｏｌｕｅｎｅ（１０．５ｍＬ／１ｍｍｏｌ）を入れた後、１００℃で反応を進行させる。反応が終了すれば、ｅｔｈｅｒと水で抽出した後、有機層をＭｇＳＯ４で乾燥させ、濃縮した後、生成された有機物をｓｉｌｉｃａｇｅｌ  ｃｏｌｕｍｎ及び再結晶して生成物５．９ｇ（収率：５８％）を得た。
【００６７】
【表３】
2018083836.tif 000023
【表４】
2018083836.tif 000024
【００６８】
有機電子素子の製造評価
［実施形態１］グリーン有機発光素子（発光層燐光ホスト）
合成により得られた化合物を発光層の発光ホスト物質として用いて通常の方法によって有機電子発光素子を製造した。まず、ガラス基板に形成されたＩＴＯ層（正極）上にＮ１−（ｎａｐｈｔｈａｌｅｎ−２−ｙｌ）−Ｎ４，Ｎ４−ｂｉｓ（４−（ｎａｐｈｔｈａｌｅｎ−２−ｙｌ（ｐｈｅｎｙｌ）ａｍｉｎｏ）ｐｈｅｎｙｌ）−Ｎ１−ｐｈｅｎｙｌｂｅｎｚｅｎｅ−１，４−ｄｉａｍｉｎｅ（以下、「２−ＴＮＡＴＡ」と略す）を真空蒸着して６０ｎｍの厚さの正孔注入層を形成した。次いで、前記正孔注入層上に、４，４−ビス［Ｎ−（１−ナフチル）−Ｎ−フェニルアミノ］ビフェニル（以下、「ＮＰＤ」と略す）を２０ｎｍの厚さで真空蒸着して正孔輸送層を形成した。次に、前記正孔輸送層の上部に本発明の化合物１−１をホスト物質として、ｔｒｉｓ（２−ｐｈｅｎｙｌｐｙｒｉｄｉｎｅ）−ｉｒｉｄｉｕｍ（以下、「Ｉｒ（ｐｐｙ）３」と略す）をドーパント物質として用いて９５：５の重量でドーピングして３０ｎｍの厚さの発光層を蒸着した。その後、（１，１’−ビスフェニル）−４−オレート）ビス（２−メチル−８−キノリンオレート）アルミニウム（以下、「ＢＡｌｑ」と略す）を１０ｎｍの厚さで真空蒸着して正孔阻止層を形成し、トリス（８−キノリノール）アルミニウム（以下、「Ａｌｑ３」と略す）を４０ｎｍの厚さで成膜して電子輸送層を形成した。次に、前記電子輸送層上にハロゲン化アルカリ金属であるＬｉＦを０．２ｎｍの厚さで蒸着して電子注入層を形成し、Ａｌを１５０ｎｍの厚さで蒸着して負極を形成することで、有機電子発光素子を製造した。
【００６９】
［実施形態２］ないし［実施形態４０］グリーン有機発光素子（発光層燐光ホスト）
発光ホスト物質として本発明の化合物１−１の代わりに、下記表４に記載された本発明の化合物１−２ないし１−４０を用いた点を除いては、前記実施形態１と同様の方法で有機電子発光素子を製造した。
【００７０】
＜比較例１＞
発光層のホスト物質として本発明の化合物１−１の代わりに、下記比較化合物１を用いた点を除いては、前記実施形態１と同様の方法で有機電子発光素子を製造した。
【００７１】
＜比較化合物１＞
【化１９】
2018083836.tif 000025
【００７２】
＜比較例２＞
発光層のホスト物質として本発明の化合物１−１の代わりに、下記比較化合物２を用いた点を除いては、前記実施形態１と同様の方法で有機電子発光素子を製造した。
【００７３】
＜比較化合物２＞
【化２０】
2018083836.tif 000026
【００７４】
＜比較例３＞
発光層のホスト物質として本発明の化合物１−１の代わりに、下記比較化合物３を用いた点を除いては、前記実施形態１と同様の方法で有機電子発光素子を製造した。
【００７５】
＜比較化合物３＞
【化２１】
2018083836.tif 000027
【００７６】
前記実施形態１ないし実施形態４０及び比較例１ないし比較例３により製造された有機電子発光素子に順バイアス直流電圧を加えてフォトリサーチ（ｐｈｏｔｏｒｅｓｅａｒｃｈ）社のＰＲ−６５０で電気発光（ＥＬ）特性を測定した結果ｌを下記表４に表された。このとき、寿命は３００ｃｄ／ｍ２の基準輝度でマックサイエンス社で製造された寿命測定装置によってＴ９０寿命を測定した。
【００７７】
【表５】
2018083836.tif 000028
【表６】
2018083836.tif 000029
【００７８】
前記表４の結果から分かるように、本発明の有機電子発光素子用材料を用いた有機電子発光素子は、グリーン発光層材料として用いられ、高い発光効率、低い駆動電圧及び寿命を顕著に改善され得る。
【００７９】
特に、ビスカルバゾールタイプの比較化合物１であるＣＢＰよりペンタヘテロ環を含み、５つの環が融合されたヘテロ環がコアである比較化合物２、比較化合物３がより好ましい効果を現し、ベンゼン環が更に１つ融合され、６つの環が融合されたヘテロ環からなる本発明の化合物が比較化合物より、更に低い駆動電圧、高い発光効率及び寿命を示したが、これはベンゼン環が追加に接合されることで、熱的安定性を高め、隣り合う層と適切なエネルギーレベルを有し、好ましいエネルギーバランスによる結果であると説明することができる。
【００８０】
［実施形態４１］レッド有機発光素子（発光層燐光ホスト）
合成により得られた本発明の化合物を発光層の発光ホスト物質として用いて通常の方法によって有機電子発光素子を製造した。まず、ガラス基板に形成されたＩＴＯ層（正極）上に２−ＴＮＡＴＡを真空蒸着して６０ｎｍの厚さの正孔注入層を形成した。次いで、前記正孔注入層上にＮＰＤを２０ｎｍの厚さで真空蒸着して正孔輸送層を形成した。次いで、前記正孔輸送層の上部に本発明の化合物２−１をホスト物質として、ｂｉｓ−（１−ｐｈｅｎｙｌｉｓｏｑｕｉｎｏｌｙｌ）ｉｒｉｄｉｕｍ（ＩＩＩ）ａｃｅｔｙｌａｃｅｔｏｎａｔｅ（以下、「（ｐｉｑ）２Ｉｒ（ａｃａｃ）」と略す）をドーパント物質として用いて９５：５の重量比でドーピングして３０ｎｍの厚さで発光層を蒸着した。その後、ＢＡｌｑを１０ｎｍの厚さで真空蒸着して正孔阻止層を形成し、Ａｌｑ３を４０ｎｍの厚さで成膜して電子輸送層を形成した。次いで、前記電子輸送層上にハロゲン化アルカリ金属であるＬｉＦを０．２ｎｍの厚さで蒸着して電子注入層を形成した後、Ａｌを１５０ｎｍの厚さで蒸着して負極を形成することで、有機電子発光素子を製造した。
【００８１】
［実施形態４２］ないし［実施形態８８］レッド有機発光素子（発光層燐光ホスト）
発光層のホスト物質として本発明の化合物２−１の代わりに、下記表５に記載された本発明の化合物２−２ないし２−４８を用いた点を除いては、前記実施形態  ４１と同様の方法で有機電子発光素子を製造した。
【００８２】
＜比較例４＞
発光層のホスト物質として本発明の化合物２−１の代わりに、前記比較化合物  １を用いた点を除いては、前記実施形態４１と同様の方法で有機電子発光素子を製造した。
【００８３】
＜比較例５＞
発光層のホスト物質として本発明の化合物２−１の代わりに、前記比較化合物  ２を用いた点を除いては、前記実施形態４１と同様の方法で有機電子発光素子を製造した。
【００８４】
＜比較例６＞
発光層のホスト物質として本発明の化合物２−１の代わりに、前記比較化合物  ３を用いた点を除いては、前記実施形態４１と同様の方法で有機電子発光素子を製造した。
【００８５】
前記実施形態４１ないし実施形態８８及び比較例４ないし比較例６により製造された有機電子発光素子に順バイアス直流電圧を加えてフォトリサーチ（ｐｈｏｔｏｒｅｓｅａｒｃｈ）社のＰＲ−６５０で電気発光（ＥＬ）特性を測定した結果を下記表５に表された。このとき、寿命は３００ｃｄ／ｍ２の基準輝度でマックサイエンス社で製造された寿命測定装置によってＴ９０寿命を測定した。
【００８６】
【表７】
2018083836.tif 000030
【表８】
2018083836.tif 000031
【００８７】
前記表５の結果から分かるように、本発明の有機電子発光素子用材料を用いた有機電子発光素子は、レッド発光層材料として用いられ、高い発光効率、寿命及び色純度を顕著に改善され得る。
特に、ビスカルバゾールタイプの比較化合物１であるＣＢＰよりペンタヘテロ環を含み、５つの環が融合されたヘテロ環がコアである比較化合物２と比較化合物  ３がより好ましい結果を現し、ベンゼン環が更に１つ融合され、６つの環が融合されたヘテロ環にキナゾリン誘導体が置換されている本発明の化合物がレッドホストとして最も優れた結果を示した。これはグリーン発光層素子の結果で説明した理由と同一に説明することができる。
【００８８】
本発明の化合物を有機電子発光素子の他の有機物層、例えば、正孔注入層、正孔輸送層、電子注入層、電子輸送層などに用いても同様の効果が得られることは自明である。
【００８９】
以上、本発明を例示的に説明し、本発明の属する技術分野における通常の知識を有する者であれば、本発明の本質的な特性から逸脱しない範囲で多様な変形が可能である。従って、本明細書に開示された実施形態は、本発明を限定するためのものではなく、説明するためのものであり、このような実施形態によって本発明の思想と範囲が限定されるものではない。本発明の保護範囲は、下記の請求範囲によって解釈されるべきであり、それと同等な範囲内にあるあらゆる技術は、本発明の権利範囲に含むものとして解釈されるべきである。
【符号の説明】
【００９０】
１００    有機電子素子
１１０    基板
１２０    第１電極
１３０    正孔注入層
１４０    正孔輸送層
１４１    バッファ層
１５０    発光層
１５１    発光補助層
１６０    電子輸送層
１７０    電子注入層
１８０    第２電極
【００９１】
＜関連出願の相互参照＞
本特許出願は、２０１３年３月１５日に韓国に出願した特許出願番号第１０−２０１３−００２７６２１号に対して米国特許法１１９（ａ）条（３５Ｕ．Ｓ．Ｃ  §１１９（ａ））によって優先権を主張し、そのあらゆる内容は参考文献として本特許出願に併合される。なお、本特許出願は米国以外に国に対しても上記のような理由で優先権を主張すれば、その全内容は参考文献として本特許出願に組み込まれる。
【図１】
2018083836.tif 000037